상기 스펀 본드 부직포 는 일례 로 호모 폴리프로필렌 55 내지 85 중량 %, 폴리프로필렌 ( polypropylene ) 사슬 에 에틸렌 ( ethylene ) 이 6 내지 10 중량 % 로 공중합 된 엘라스토머 계 랜덤 코 폴리머 10 내지 40 중량 % 및 지방산 아미드 화합물 이 5 내지 20 중량 % 가 함유 된 마스터 배치 0 . 5 내지 5 중량 % 를 블 렌 딩 하 여 용융 한 후 방사 · 연신 하 여 1 내지 5 데니 아 굵기 의 필라멘트 섬유 로 제조 하 고 , 그런 다음 상기 섬유 를 연속 이동 하 는 컨베이어 상 에 웹 을 적층 하 여 필라멘트 웹 을 열접착 시키 거나 또는 니 들 펀칭 하 여 부직포 의 중량 이 10 내지 60 g / m 2 가 되 도록 제조 된 것 일 수 있 고 , 이 경우 에 촉감 , 탄성 및 강도 가 우수 한 효과 가 있 다 .